(57)【要約】【課題】或る程度の膜厚を有し、緻密で欠陥のない平坦なナノシート堆積膜を１回の処理で得るようにする。【解決手段】ＴｉＯ２、Ｋ２ＣＯ３、Ｌｉ２ＣＯ３、ＭｏＯ３を所定量秤量して混合し、焼成した後、水洗して不純物を除去し、さらにＨＣｌで処理して水素型の層状結晶体を生成する。次いで、この層状結晶体をゾル化溶液に投入して撹拌し、層状結晶体に単層に剥離させ、チタニアナノシートが分散したナノシート分散溶液を作製する。一方、基板６に紫外線照射して親水性を付与し（ａ）、その後、基板とシラン化合物とを接触させて基板６の表面に有機分子膜７を形成し、表面電位を付与する（ｂ）。そして、表面電位が付与された基板６を、超音波を照射しながらナノシート分散溶液に浸漬し、基板６上にチタニアナノシートを堆積させ、ナノシート堆積膜８を作製する（ｃ）。【選択図】図４
2010215470.tif 000002
【特許請求の範囲】
【請求項１】
少なくともチタン化合物を含む複数種の化合物を混合して焼成し、層状結晶体を生成する層状結晶体生成工程と、
前記層状結晶体を単層に剥離させ、チタニアナノシートが分散したナノシート分散溶液を作製する分散溶液作製工程と、
基板とシラン化合物とを接触させて前記基板の表面に有機分子膜を形成し、表面電位を付与する表面電位付与工程と、
前記表面電位が付与された基板を、超音波を照射しながら前記ナノシート分散溶液に浸漬し、前記基板上にチタニアナノシートを堆積させる堆積工程とを含むことを特徴とするナノシート堆積膜の製造方法。
【請求項２】
前記シラン化合物は、前記ナノシート分散溶液中に分散しているチタニアナノシートのゼータ電位とは逆極性の表面電位を付与することを特徴とする請求項１記載のナノシート堆積膜の製造方法。
【請求項３】
前記シラン化合物は、アミノ基を含有していることを特徴とする請求項１又は請求項２記載のナノシート堆積膜の製造方法。
【請求項４】
前記表面電位付与工程を実行する前に、前記基板に親水化処理を施すことを特徴とする請求項１乃至請求項３のいずれかにナノシート堆積膜の製造方法。
【発明の詳細な説明】
【技術分野】
【０００１】
本発明はナノシート堆積膜の製造方法に関し、より詳しくはナノシートを基板上に堆積させてナノシート堆積膜を作製するナノシート堆積膜の製造方法に関する。
【背景技術】
【０００２】
今日、超薄膜材料であるナノシートは、機能性材料として各方面での使用が期待されており、特にチタニアナノシートは、光触媒薄膜や紫外線遮断用の塗布膜、光電変換用薄膜、その他各種センサへの応用が期待されている。
【０００３】
そして、特許文献１には、層状チタン酸化物単結晶を剥離して薄片粒子（ナノシート）を得、これを基板上に隙間なく被覆し、次いで薄片粒子同士の重複部分を除去、低減する処理を施し、薄片粒子同士の重複部分が除去、低減されたチタニア超薄膜を得るようにしたチタニア超薄膜の製造方法が提案されている。
【０００４】
特許文献１は、カチオン性有機ポリマー溶液中に基板を浸漬して基板の表面に有機ポリマーを吸着させた後、チタニアナノシートが懸濁したナノシートコロイド溶液中に基板を浸漬して該チタニアナノシートを静電気的作用により基板上に吸着させ、これにより基板上にチタニアナノシートを隙間なく被覆している。そして、更にアルカリ水溶液中で超音波処理し、これによりチタニアナノシート同士が基板上で部分的に重複し合うのを除去乃至低減している。
【０００５】
図１０は、特許文献１記載の製造方法を模式的に示した製造工程図である。
【０００６】
すなわち、まず、図１０（ａ）に示すように、基板１０１上にカチオン性有機ポリマーであるポリジアリルジメチルアンモンニウムクロライド溶液（以下、「ＰＤＤＡ溶液」という。）１０２を吸着させた後、チタニアナノシートを懸濁させたナノシートコロイド溶液中に浸漬させると、図１０（ｂ）に示すように、チタニアナノシート１０３が基板１０１の表面に吸着される。
【０００７】
しかしながら、この状態では基板１０１に吸着されたチタニアナノシート１０３間に隙間１０４が生じたり、或いはチタニアナノシート１０３上に別のチタニアナノシート１０３が部分的に重なり合って堆積してしまうおそれがある。そこで、超音波を照射することにより、図１０（ｃ）に示すように、重複被覆部分を除去乃至低減している。
【０００８】
すなわち、ナノシートコロイド溶液は、チタニアナノシート１０３をｐＨ１１の水酸化テトラブチルアンモニウム（（Ｃ４Ｈ９）４ＮＯＨ；以下、「ＴＢＡＯＨ」という。）中に分散させたものであり、チタニアナノシート１０３は負極性を有している。そして、図１１（ａ）に示すように、負極性を有するチタニアナノシート１０３が正極性を有するＰＤＤＡ溶液１０２と組み合わされて基板１０１上に堆積されている。したがって、基板１０１の表面に堆積したチタニアナノシート１０３はＰＤＤＡ溶液１０２との間で働く静電気的吸引力により基板１０２の表面に強固に吸着するが、チタニアナノシート１０３の重複被覆部分ではチタニアナノシート１０３が負極性を有することから静電気的反発力が作用し、付着力は弱くなる。そこで、ＴＢＡＯＨ溶液中で超音波を照射してキャビテーションを生じさせ、このキャビテーションによる洗浄効果によって、図１１（ｂ）に示すように、チタニアナノシート１０３の重複被覆部分をＴＢＡＯＨ溶液中に溶解除去し、これにより重複被覆部分や隙間が低減された平坦なナノシート１０３を得ようとしている。
【先行技術文献】
【特許文献】
【０００９】
【特許文献１】特許第３７２６１４０号明細書
【発明の概要】
【発明が解決しようとする課題】
【００１０】
しかしながら、特許文献１は、超音波を照射することにより、図１１（ｂ）に示すように、隙間を低減できるものの、皆無とすることは困難であり、したがって被覆率を１００％とすることができないため、電気的特性を評価することができないという問題点があった。
【００１１】
すなわち、チタニアナノシート１０３はＰＤＤＡ溶液１０２との間に働く静電気的吸引力によって基板１０１上に堆積するが、ＰＤＤＡ溶液１０２の電荷量が飽和すると、チタニアナノシート１０３はそれ以上は基板１０１上に堆積しなくなる。しかるに、ＰＤＤＡ溶液１０２の電荷量は小さいため、１回の処理では多層膜を形成することはできず、単層膜しか得ることができない。したがって、図１０（ｂ）の状態で超音波処理を行っても、隙間を完全には埋めることができず、欠陥が残存し、このため被覆率を１００％とすることができず、電気的特性を評価するのが困難である。
【００１２】
また、チタニアナノシート１０３を成膜した後、再びＰＤＤＡ溶液１０２で処理することにより、チタニアナノシート１０３の積層膜を形成し、これにより重複被覆が生じるのを回避して被覆率をほぼ１００％とすることは可能である。
【００１３】
しかしながら、この場合は、図１０に示した工程を複数回繰り返して行わなければならず、所望の堆積膜を得るのに多大な労力と時間を要する。しかも、チタニアナノシート１０３の層間にはＰＤＤＡ溶液１０２が介在するため、ＰＤＤＡ溶液１０２を除去するための工程（例えば、紫外線照射工程等）が必要となり、製造工程の煩雑化を招くおそれがある。また、ＰＤＤＡ溶液１０２等の有機ポリマーは、化学構造上、上述した工程を追加しても完全に除去するのは困難である。
【００１４】
本発明はこのように事情に鑑みなされたものであって、或る程度の膜厚を有し、緻密で欠陥のない平坦なナノシート堆積膜を１回の処理で得ることができるナノシート堆積膜の製造方法を提供することを目的とする。
【課題を解決するための手段】
【００１５】
上述したようにカチオン性有機ポリマーは電荷量が小さいため、通常、１回の処理ではナノシート単層膜しか形成することができない。
【００１６】
そこで、本発明者らは、カチオン性有機ポリマーに比べ、基板表面に大きな電位を付与することができ、反応性に富むシラン化合物を使用して鋭意研究を行なったところ、１回の処理で或る程度の膜厚のナノシートを得ることのできることが分かった。
【００１７】
しかしながら、単にシラン化合物を使用して堆積膜を作製しただけでは、堆積膜の層間に空気層が形成され、緻密性に劣ることが分かった。
【００１８】
そこで、本発明者は、更に鋭意研究を重ねたところ、シラン化合物で処理した基板に対し、超音波を照射しながらナノシート分散溶液に浸漬することにより、前記空気層が形成されることもなく、被覆率が良好、かつ緻密で平坦なナノシート堆積膜を得ることができるという知見を得た。
【００１９】
本発明はこのような知見に基づきなされたものであって、本発明に係るナノシート堆積膜の製造方法は、少なくともチタン化合物を含む複数種の化合物を混合して焼成し、層状結晶体を生成する層状結晶体生成工程と、前記層状結晶体を単層に剥離させ、チタニアナノシートが分散したナノシート分散溶液を作製する分散溶液作製工程と、基板とシラン化合物とを接触させて前記基板の表面に有機分子膜を形成し、表面電位を付与する表面電位付与工程と、前記表面電位が付与された基板を、超音波を照射しながら前記ナノシート分散溶液に浸漬し、前記基板上にチタニアナノシートを堆積させる堆積工程とを含むことを特徴としている。
【００２０】
また、本発明のナノシート堆積膜の製造方法は、前記シラン化合物は、前記ナノシート分散溶液中に分散しているチタニアナノシートのゼータ電位とは逆極性の表面電位を付与することを特徴としている。
【００２１】
さらに、本発明のナノシート堆積膜の製造方法は、前記シラン化合物は、アミノ基を含有していることを特徴としている。
【００２２】
また、本発明のナノシート堆積膜の製造方法は、前記表面電位付与工程を実行する前に、前記基板に親水化処理を施すことを特徴としている。
【発明の効果】
【００２３】
本発明の製造方法によれば、少なくともチタン化合物を含む複数種の化合物を混合して焼成し、層状結晶体を生成する層状結晶体生成工程と、前記層状結晶体を単層に剥離させ、チタニアナノシートが分散したナノシート分散溶液を作製する分散溶液作製工程と、基板とシラン化合物とを接触させて前記基板の表面に有機分子膜を形成し、表面電位を付与する表面電位付与工程と、前記表面電位が付与された基板を、超音波を照射しながら前記ナノシート分散溶液に浸漬し、前記基板上にチタニアナノシートを堆積させる堆積工程とを含むので、１回の処理で或る程度の膜厚を有し、緻密で欠陥のない平坦なナノシート堆積膜を得ることができる。
【００２４】
すなわち、シラン化合物は有機ポリマー等に比べ、大きな電荷量を得ることができ、反応性に富むため、十分に大きな表面電位を基板表面に付与することができる。そして、静電気的作用により表面電位に対応した量のナノシートが基板に吸引された堆積するため、１回の処理でもって緻密で隙間のない所望膜厚のナノシート堆積膜を得ることが可能となる。しかも、照射超音波を照射しながら前記ナノシート分散溶液に浸漬し、基板上にチタニアナノシートを堆積させているので、堆積膜の層間に空気層が形成されることもない。
【００２５】
また、前記シラン化合物は、前記ナノシート分散溶液中に分散しているチタニアナノシートのゼータ電位とは逆極性の表面電位を付与するので、チタニアナノシートは負極性を有することから、表面電位は正極性が付与されることとなり、チタニアナノシートは静電気的吸引力により容易に基板上に付着し堆積される。
【００２６】
さらに、前記シラン化合物は、正極性を有するアミノ基を含有しているので、上記作用効果を容易に奏することができる。
【００２７】
また、前記表面電位付与工程を実行する前に、前記基板に親水化処理を施すので、基板上での加水分解を容易に生じさせて有機分子膜を形成することができる。
【図面の簡単な説明】
【００２８】
【図１】アルカリ型の層状結晶体の結晶構造を模式的に示した斜視図である。
【図２】水素型の層状結晶体を模式的に示した斜視図である。
【図３】チタニアナノシートが分散溶液中に分散している状態を模式的に示した図である。
【図４】親水化処理工程〜堆積工程の製造工程図である。
【図５】実施例試料のＴＥＭ画像である。
【図６】図５の拡大ＴＥＭ画像である。
【図７】比較例試料のＴＥＭ画像である。
【図８】図５のＡ部におけるＥＤＸチャートである。
【図９】図５のＢ部におけるＥＤＸチャートである。
【図１０】特許文献１に記載されたチタニア超薄膜の製造方法を示す製造工程図である。
【図１１】特許文献１における超音波照射の作用を説明するための図である。
【発明を実施するための形態】
【００２９】
次に、本発明に係るナノシート堆積膜の製造方法の一実施の形態を詳説する。
【００３０】
（１）層状結晶体生成工程
まず、フラックス法を使用してアルカリ型の層状結晶体を生成する。
【００３１】
すなわち、出発原料としてチタン化合物粉末の他、アルカリ金属化合物粉末、及びフラックス成分となる化合物粉末を用意する。
【００３２】
本実施の形態では、アルカリ金属化合物粉末としてカリウム化合物及びリチウム化合物の各粉末、フラックス成分となる化合物としてモリブデン化合物粉末を使用するが、本発明はこれらに限定されるものではない。
【００３３】
まず、これらチタン化合物、カリウム化合物、リチウム化合物、及びモリブデン化合物を所定量秤量して混合し、例えば、最高温度１２００℃で熱処理を行い、自然冷却した後、水洗する。これによりフラックス成分であるモリブデン酸カリウム（Ｋ２ＭｏＯ４）等の不純物を溶解除去し、組成式：（ＫｘＬｉx/3）Ｔｉ2-x/3Ｏ４で表されるアルカリ型層状結晶体を生成する。このアルカリ型層状結晶体１は、図１に示すように、ＴｉＯ６八面体が稜線を共有した層状構造を有している。そして、チタニア（酸化チタン）の化学式はＴｉＯ２であり、電気的に中性であるが、ＴｉＯ６八面体には若干の結晶欠陥があり、層状結晶体の層間に介在するアルカリ金属イオンＭ、つまりはＫ＋、Ｌｉ＋が電荷的に補償する形態となっている。すなわち、アルカリ型層状結晶体１のチタニアはＴｉ1-δＯ２−で表され、負極性を有している。
【００３４】
次いで、このアルカリ型層状結晶体１をＨＣｌ等の酸で処理し、各層間のアルカリ金属イオン、すなわちＫ＋、Ｌｉ＋をＨ＋で置換し、ろ過、水洗して乾燥させる。これにより、図２に示すような水素型層状結晶体２が生成される。尚、この水素型層状結晶体２は、組成式ＨｙＴｉ2-y/4Ｏ４・ｎＨ２Ｏで表され、チタニアはアルカリ型層状結晶体１の場合と同様、負極性を有する。
【００３５】
（２）分散溶液作製工程
水素型層状結晶体２をゾル化溶液に投入して撹拌する。するとゾル化溶液に投入された水素型層状結晶体２は、図３に示すように、単層に剥離し、チタニアナノシート３となってゾル化溶液４中に分散する。
【００３６】
そしてこの後、このゾル化溶液４を純水で十分に希釈し、これによりナノシート分散溶液が作製される。
【００３７】
尚、ゾル化溶液としては、水素型層状結晶体３が溶液中に単層剥離するものであれば特に限定されるものではなく、ＴＢＡＯＨの他、水酸化テトラメチルアンモニウム（（ＣＨ3）4ＮＯＨ）、水酸化テトラエチルアンモニウム（（Ｃ2Ｈ5）4ＮＯＨ）、水酸化テトラプロピルアンモニウム（（Ｃ３Ｈ７）４ＮＯＨ）、ｎ−エチルアミン（Ｃ２Ｈ５ＮＨ２）、ｎ−プロピルアミン（Ｃ３Ｈ７ＮＨ２） 、１−アミノ−２−エタノール（ＣＨ２ＮＨ２ＣＨ２ＯＨ）、１−アミノ−３−プロパノール（ＣＨ２ＮＨ２ＣＨ２ＣＨ２ＯＨ）等を使用することができる。
【００３８】
（３）親水化処理工程
次に、成膜用の基板を洗浄する。すなわち、基板をエタノールやアセトン等の有機溶媒中に浸漬し、超音波洗浄を行ない、その後、加熱して前記有機溶媒を蒸発させる。
【００３９】
次に、図４（ａ）に示すように、例えば波長１７２ｎｍのキセノンエキシマランプ等の紫外線ランプ５を使用し、基板６に所定時間紫外線を照射し、基板６の表面が親水性となるように処理する。そしてこれにより、基板６上での加水分解を容易に生じさせ、後述する有機分子膜を形成することができる。
【００４０】
尚、基板６の材料としては、特に限定されるものではなく、Ｓｉ基板、ＭｇＯ基板、アルミナ基板、導電性基板、各種セラミック基板等、任意の基板を使用することができる。
【００４１】
（４）表面電位付与工程
基板６をシラン化合物と接触させ、図４（ｂ）に示すように、前記基板６の表面に有機分子膜７を形成し、ナノシート分散溶液中のチタニアナノシートのゼータ電位とは逆極性の十分な電荷量を有する表面電位、すなわち正極性の表面電位を基板表面に付与する。
【００４２】
具体的には以下の方法で基板６に表面電位を付与する。
【００４３】
すなわち、本発明のシラン化合物は、加水分解基ＯＲ１と有機官能基Ｘとを有し、下記一般式（Ａ）で表される。
【００４４】
（ＯＲ１）３−Ｓｉ−Ｒ２−Ｘ  ・・・（Ａ）
ここで、Ｒ２はエチレン基又はプロピレン基である。
【００４５】
そして、少量（例えば、数ｍＬ以下）のシラン化合物を入れた容器と親水化処理された基板６とを密封容器に入れて加熱し、前記シラン化合物を蒸発させて基板表面に付着させ、次いで、この基板６を密封容器から取り出して加熱する。するとシラン化合物は基板６上で加水分解反応を起してシラノール基（Ｓｉ−ＯＨ）を生成し、基板表面のＯＨ基と水素結合する。その結果、基板６の表面には緻密な有機分子膜７が形成され、基板６に表面電位が付与される。
【００４６】
尚、このような加水分解基ＯＲ１としては、加水分解反応によりシラノール基（Ｓｉ−ＯＨ）を形成すればよく、例えば、メトキシ基（−ＣＨ３Ｏ）やエトキシ基（−Ｃ２Ｈ５Ｏ）を挙げることができる。
【００４７】
一方、有機官能基Ｘは、無機物のチタニアとの化学結合に寄与するものであり、形成されるべきチタニアナノシート３のゼータ電位の極性に対し逆極性を有する官能基で構成される。本実施の形態のようにチタニアナノシート３のゼータ電位が負極性の場合は、正極性の表面電位を付与する有機官能基、例えば、アミノ基（−ＮＨ２）で構成される。
【００４８】
ここで、正極性の表面電位を付与するシラン化合物としては、３−アミノプロピルトリエトキシシラン（（ＯＣ２Ｈ５）３ＳｉＣ３Ｈ６Ｈ２Ｎ）、３−アミノプロピルトリメトキシシラン（（ＯＣＨ３）３ＳｉＣ３Ｈ６Ｈ２Ｎ）、Ｎ−（２−アミノエチル）−３−アミノプロピルメチルトリメトキシシラン（（ＯＣＨ３）３ＳｉＣ３Ｈ６ＨＮＣ２Ｈ４Ｈ２Ｎ）等を使用することができる。
【００４９】
（６）堆積工程
前記表面電位が付与された基板を前記ナノシート分散溶液に浸漬し、出力１００Ｗ以下、周波数２０Ｈｚ以上の超音波を６０〜９０分間照射し、前記基板６上にチタニアナノシート３を堆積させ、これによりナノシート堆積膜８が形成される。
【００５０】
すなわち、シラン化合物は有機ポリマーに比べ、大きな電荷量を有し、反応性に富むため、ナノシート分散溶液４に分散している多量のナノシートが基板６に吸着され、１回の処理で或る程度の膜厚を有し、被覆率が良好で平坦なナノシート堆積膜８を得ることができる。
【００５１】
しかも、超音波を照射することにより、層間に空気層を含まない密着性の優れた所望膜厚のナノシート堆積膜を製造することができるので、層間に異物が介在することもなく、膜質も緻密であり、電気的特性を容易に評価することが可能となる。
【００５２】
尚、本発明は上記実施の形態に限定されるものではなく、要旨を逸脱しない範囲で変更可能であるのはいうまでもない。
【００５３】
次に、本発明の実施例を具体的に説明する。
【実施例】
【００５４】
〔試料の作製〕
出発原料として、市販の高純度試薬であるＴｉＯ２、Ｋ２ＣＯ３、Ｌｉ２ＣＯ３、及びフラックス成分としてのＭｏＯ３の各粉末を用意した。
【００５５】
そして、まず、Ｋ２ＣＯ３粉末及びＭｏＯ３粉末を１５０℃の温度で１６時間乾燥させ、これらＫ２ＣＯ３粉末及びＭｏＯ３粉末に含まれている水分を除去した。
【００５６】
次いで、このＴｉＯ２、Ｋ２ＣＯ３、Ｌｉ２ＣＯ３、及びＭｏＯ３の各粉末を所定量秤量して混合し、得られた混合粉末を白金坩堝に入れて焼成炉に投入し、大気雰囲気下、焼成した。具体的には、２００℃／ｈの昇温速度で９００℃〜１２００℃に昇温した後、１２００℃で１０時間保持し、その後降温速度４℃／ｈで９００℃まで徐冷し、９００℃からは自然冷却し、これにより混合粉末を焼成し、焼結体を得た。
【００５７】
そしてその後、水洗し、フラックス成分であるＫ２ＭｏＯ４を溶解除去し、層間にアルカリ金属イオンが介在した組成式Ｋ0.88Ｌｉ0.267Ｔｉ1.733Ｏ４で表されるアルカリ型層状結晶体を作製した。
【００５８】
次いで、得られたアルカリ型層状結晶体をＨＣｌ水溶液に浸漬し、Ｋ＋、Ｌｉ＋をＨ＋で置換し、その後、ろ過、水洗し、さらに自然乾燥させて、Ｈ1.067Ｔｉ1.733Ｏ４・１．２Ｈ２Ｏからなる水素型層状結晶体を得た。
【００５９】
次に、前記水素型層状結晶体を、ゾル化溶液としてのＴＢＡＯＨ（（Ｃ４Ｈ９）４ＮＯＨ）水溶液中に投入し撹拌する。すると水素型層状結晶体は単層に剥離し、これにより乳白色のナノシートゾル溶液が得られた。
【００６０】
そして、このナノシートゾル液を、濃度が５.０vol％となるように純水で希釈し、成膜用のナノシート分散溶液を作製した。
【００６１】
次に、成膜用基板としてＳｉ基板を用意した。
【００６２】
そして、まず、このＳｉ基板をエタノール中に入れ、超音波洗浄器で１０分間洗浄した。次に、Ｓｉ基板をアセトン中に入れ、超音波洗浄器で１０分問洗浄し、その後１５０℃の温度で５分間加熱し、表面のアセトンを蒸発させ、さらに。波長１７２ｎｍのキセノンエキシマランプで５分間照射し、基板表面が親水性となるように処理した。
【００６３】
次に、親水化処理した基板と、市販の３−アミノプロピルトリエトキシシラン溶液（（ＯＣ２Ｈ５）３ＳｉＣ３Ｈ６Ｈ２Ｎ））２ｍＬを入れたビーカを密封容器中に入れ閉蓋した。そして、この密閉容器を加熱炉に入れて、８０℃の温度で１０時間加熱した。そしてこれにより、３−アミノプロピルトリエトキシシランが蒸発して基板表面に付着した。
【００６４】
次に、基板を密封容器から取り出し、１２０℃の温度で５分間加熟し、基板表面で加水分解反応を起こさせ、綴密な有機分子膜を形成し、表面電位を付与した。この表面電位をケルビンプローブ原子間力顕微鏡（ＫＦＭ：Kelvin Probe Force Microscopy）で測定したところ、＋３.４２Ｖであり、十分な電位を有する正極性の表面電位が基板に付与されていることが確認された。
【００６５】
次いで、表面が正極性を有する上記基板をナノシート分散溶液に投入し、出力１００Ｗ、波長１００Ｈｚの超音波を照射しながら６０分間浸漬し、取り出して、自然乾燥させ、実施例試料を得た。
【００６６】
また、比較例として、超音波照射をしなかった試料を作製した。すなわち、実施例試料と同様、ナノシート分散溶液を作製し、またＳｉ基板に親水性を付与した後、シラン化合物としての３−アミノプロピルトリエトキシシラン溶液で処理して基板に表面電位を付与した。そして、表面電位が付与された基板をチタニアナノシート分散溶液に投入し、超音波を照射することなく６０分間浸漬し、取り出して自然乾燥させ、これにより比較例試料を得た。
【００６７】
〔試料の評価〕
実施例試料及び比較例試料の試料断面をＦＩＢ（集束イオンビーム装置）でイオン照射して加工し、ＴＥＭ（透過型走査顕微鏡）で観察した。
【００６８】
図５は実施例試料を倍率３００ｋ倍で撮像したＴＥＭ像であり、図６は図５の試料を倍率４００ｋ倍に拡大して撮像したＴＥＭ像である。尚、図６でナノシート上に炭素保護層及びＰｔ保護層を設けたのは、断面カット時にイオンビームを試料に直接照射した場合、試料がビーム照射によるダメージを受け、結晶構造が変わってしまうおそれがあり、それを避けるためである。
【００６９】
また、図７は比較例試料を倍率３００ｋ倍で撮像したＴＥＭ像である。
【００７０】
比較例試料では、図７に示すようにナノシートの層間に空気層が形成されている。これに対し実施例試料は、図６の拡大ＴＥＭ像から明らかなように、層間に空気層が形成されることもなく、５ｎｍ程度の膜厚のナノシートがＳｉ基板上に形成されているのが分かった。すなわち、図６と図７の対比から明らかなように、超音波を照射することにより、層間に空気層が形成されることもなく、被覆率が良好で、平坦かつ緻密なナノシート堆積膜が得られることが確認された。
【００７１】
また、実施例試料について、ＥＤＸ（エネルギー分散型Ｘ線分析装置）を使用し、図５のＡ部及びＢ部の元素成分分析を行った。
【００７２】
図８はＡ部におけるＥＤＸチャートを示し、図９はＢ部におけるＥＤＸチャートを示している。横軸がエネルギー（ｋｅＶ）、縦軸はパルス数であり、Ｐ１、Ｐ２はＴｉのピーク位置を示している。
【００７３】
この図８及び図９から明らかなように、Ａ部ではＴｉが検出され、Ｂ部ではＴｉが検出されなかった。これによりＳｉ基板上にはチタニアが成膜されていることが推察することができる。
【産業上の利用可能性】
【００７４】
光触媒薄膜や紫外線遮断用の塗布膜、光電変換用薄膜、その他各種センサ等、ナノ技術の適用分野に広く利用することができる。
【符号の説明】
【００７５】
２  水素型層状結晶体（層状結晶体）
３  チタニアナノシート
４  ナノシート分散溶液
６  基板
７  有機分子膜
８  ナノシート堆積膜
【図１】
2010215470.tif 000003
【図２】
2010215470.tif 000004
【図３】
2010215470.tif 000005
【図４】
2010215470.tif 000006
【図８】
2010215470.tif 000007
【図９】
2010215470.tif 000008
【図１０】
2010215470.tif 000009
【図１１】
2010215470.tif 000010
【図５】
2010215470.tif 000011
【図６】
2010215470.tif 000012
【図７】
2010215470.tif 000013